【手続補正書】
【提出日】平成17年4月26日(2005.4.26)
【手続補正１】
【補正対象書類名】特許請求の範囲
【補正対象項目名】全文
【補正方法】変更
【補正の内容】
【特許請求の範囲】
【請求項１】
多孔質支持体および別個に形成された熱安定性の生体分子抵抗性表面を含んでなる清浄な多孔質膜。
【請求項２】
別個に形成された表面がさらに苛性アルカリ抵抗性である請求項１に記載の膜。
【請求項３】
多孔質支持体が微孔質膜である請求項１または２に記載の膜。
【請求項４】
多孔質支持体が微孔質膜であり、該微孔質膜が芳香族スルホンポリマー、ポリテトラフルオロエチレン、過フッ素化熱可塑性ポリマー、ポリオレフィンポリマー、超高分
子量ポリエチレンおよびポリビニリデン  ジフルオリドからなる群の１以上から形成される請求項１または２に記載の膜。
【請求項５】
多孔質支持体が微孔質なポリビニリデン  ジフルオリド膜である請求項１または２に記載の膜。
【請求項６】
別個に形成された表面が、架橋化ターポリマーであって、アクリルアミド、メタクリルアミドおよびＮ−ビニルピロリドンから成る群から選択される少なくとも２つの単官能性モノマー、ならびに多官能性アクリルアミド、多官能性メタクリルアミドおよびジアクロイルピペラジンからなる群から選択される少なくとも１つの多官能性モノマーを含む架橋ターポリマーを含んでなるコーティングである請求項１〜５のいずれかに記載の膜。
【請求項７】
架橋化ターポリマーがアクリルアミドである少なくとも１つの単官能性モノマーを含んでなり、該アクリルアミドのアクリルアミド窒素が少なくとも１つのｇｅｍジアルキルで置換された炭素で置換されている請求項６に記載の膜。
【請求項８】
架橋化ターポリマーがジメチルアクリルアミド、ジアセトンアクリルアミドおよびメチレン−ビス−アクリルアミドから形成されるコポリマーである請求項６に記載の膜。
【請求項９】
架橋化ターポリマーがメチレン−ビス−アクリルアミド、Ｎ−ビニルピロリドン、およびジメチルアクリルアミドまたはジアセトン  アクリルアミドのいずれかから形成されるコポリマーである請求項６に記載の膜。
【請求項１０】
多孔質支持体が微孔質ポリビニルデン  ジフルオリド膜であり、そして別個に形成された表面が架橋化ターポリマーを含んでなるコーティングであり、かつ、該架橋化ターポリマーが：
（ａ）メチレン−ビス−アクリルアミド、ジメチルアクリルアミドおよびジアセトン  ア
クリルアミド；または
（ｂ）メチレン−ビス−アクリルアミド、Ｎ−ビニルピロリドン、およびジメチルアクリ
ルアミドもしくはジアセトン  アクリルアミドのいずれか、
の（ａ）または（ｂ）のいずれかから形成されたコポリマーである、請求項１〜５のいずれかに記載の膜。
【請求項１１】
架橋化ターポリマーがメチレン−ビス−アクリルアミド、ジメチルアクリルアミドおよびジアセトン  アクリルアミドから形成されたコポリマーである請求項１０に記載の膜。
【請求項１２】
架橋化ターポリマーがメチレン−ビス−アクリルアミド、Ｎ−ビニル  ピロリドン、およびジメチルアクリルアミドまたはジアセトン  アクリルアミドのいずれかから形成されたコポリマーである請求項１０に記載の膜。
【請求項１３】
熱安定性の生体分子抵抗性表面が別個に形成された表面コーティングであり；該表
面コーティングが架橋化ターポリマーを含んでなり、該架橋化ターポリマーが：
多官能性アクリルアミドモノマー、多官能性メタクリルアミドモノマーおよびジアクロイルピペラジンからなる群から選択される少なくとも１つの多官能性モノマー；ならびに  Ｎ−ビニルピロリドンモノマーおよび式：
【化１】
2004532724.tif 000001
式中、
Ｒ1は−ＨまたはＣＨ3であり、
Ｒ2はＨまたは直鎖状または分枝状のいずれかのＣ1−Ｃ6であり、
Ｒ3はＨまたは直鎖状または分枝状のいずれかのＣ1−Ｃ6、またはＣ（ＣＨ3）2ＣＨ2Ｃ（＝Ｏ）ＣＨ3または（Ｐ＝Ｏ）（（ＮＣＨ3）2）2、またはＣ＝ＯＮ（ＣＨ3）2、またはＣＨ2−Ｏ−Ｒ4（ここでＲ4は直鎖状または分枝状のいずれかのＣ1−Ｃ5アルキルである）であり、または（ＣＨ2−ＣＨ2−Ｏ）n−Ｒ5であり；、ただしＲ2およびＲ3は同時にＨではない、
を有するモノマーの群から選択される少なくとも２つの異なる単官能性モノマーを含んでなる請求項１〜５のいずれかに記載の膜。
【請求項１４】
単官能性モノマーの２つが約１対約５の重量比で存在する請求項６に記載の膜。
【請求項１５】
単官能性モノマーの総量が約０．５重量％〜約２０重量％で存在する請求項６に記載の膜。
【請求項１６】
単官能性コモノマーの総量対多官能性架橋モノマーの重量比が約１対約１０である請求項６に記載の膜。
【請求項１７】
表面が親水性である請求項１〜６のいずれかに記載の膜。
【請求項１８】
膜が、ＩｇＧ結合試験で測定した時、平方センチメートルあたり約３０マイクログラム未満の生体分子の結合を有する請求項１〜１７のいずれかに記載の膜。
【請求項１９】
膜が、総有機炭素（ＴＯＣ）抽出分試験で測定した時、膜の１平方センチメートルあたり約１マイクログラム未満の抽出物のＴＯＣ抽出分を有する請求項１〜１８のいずれかに記載の膜。
【請求項２０】
膜が、非揮発性残渣（ＮＶＲ）抽出分試験で測定した時、膜の１平方センチメートルあたり約２マイクログラム未満の抽出物の総有機炭素（ＴＯＣ）抽出分を有する請求項１〜１８のいずれかに記載の膜。
【請求項２１】
膜が、流れ時間測定試験で測定した時、約１．３未満の苛性アルカリ抵抗性を有する請求項１〜２０のいずれかに記載の膜。
【請求項２２】
多孔質膜支持体および熱安定性の生体分子抵抗性表面コーティングを含んでなる清浄な苛性アルカリ抵抗性の多孔質膜の調製方法であって；
ａ．多孔質膜支持体を提供し；
ｂ．場合により該多孔質膜支持体を湿潤液体で洗浄して膜の表面を湿潤させ；
ｃ．場合により該湿潤させた多孔質膜支持体を第２の湿潤液体で洗浄して第１の湿潤液体と置き換え、該多孔質膜支持体を該第２液体で湿潤させておき；
ｄ．該多孔質膜支持体の表面を：
（１）アクリルアミド、メタクリルアミドおよびＮ−ビニルピロリドンから成る群から選択される少なくとも２つの単官能性モノマー；および
（２）多官能性アクリルアミド、多官能性メタクリルアミドおよびジアクロイル  ピペラジンからなる群から選択される少なくとも１つの多官能性モノマーを含む溶液と接触させ；該溶液は場合によりさらに１以上の重合開始剤を含んでいてもよく；
ｅ．該モノマーを重合して該熱安定性の生体分子抵抗性表面を形成し；そして
ｆ．該膜を洗浄する、
工程を含んでなる上記調製方法。
【請求項２３】
多孔質膜支持体が微孔質膜である請求項２２に記載の方法。
【請求項２４】
微孔質膜が、芳香族スルホンポリマー、ポリテトラフルオロエチレン、過フッ素化熱可塑性ポリマー、ポリオレフィンポリマー、超高分子量ポリエチレンおよびポリビニリデン  ジフルオリドからなる群の１以上から形成される請求項２３に記載の方法。
【請求項２５】
反応物溶液が、多官能性アクリルアミドモノマー、多官能性メタクリルアミドモノマー、およびジアクロイル  ピペラジンからなる群から選択される少なくとも１種の多官能性モノマー、ならびにＮ−ビニルピロリドンモノマーおよび式：
【化２】
2004532724.tif 000002
式中、
Ｒ1は−ＨまたはＣＨ3であり、
Ｒ2はＨまたは直鎖状または分枝状のいずれかのＣ1−Ｃ6であり、
Ｒ3はＨまたは直鎖状または分枝状のいずれかのＣ1−Ｃ6、またはＣ（ＣＨ3）2ＣＨ2Ｃ（＝Ｏ）ＣＨ3または（Ｐ＝Ｏ）（（ＮＣＨ3）2）2、またはＣ＝ＯＮ（ＣＨ3）2、またはＣＨ2−Ｏ−Ｒ4（ここでＲ4は直鎖状または分枝状のいずれかのＣ1−Ｃ5アルキルである）であり、または（ＣＨ2−ＣＨ2−Ｏ）n−Ｒ5であり；、ただしＲ2およびＲ3は同時にＨではない、
を有するモノマーの群から選択される少なくとも２つの異なる単官能性モノマーを含んでなる請求項２２に記載の方法。
【請求項２６】
単官能価モノマーの２つが約１対約５の重量比で存在する請求項２２に記載の方法。
【請求項２７】
望ましくない細胞を含んでなる溶液を提供し；そして該溶液を請求項１〜２１のいずれかに記載の膜を通して濾過する工程を含んでなる、溶液からの細胞の除去方法。
【請求項２８】
非滅菌溶液を提供し；そして該溶液を請求項１〜２１のいずれかに記載の膜を通して濾過する工程を含んでなる溶液の滅菌方法。
【請求項２９】
式：
【化３】
2004532724.tif 000003
式中、Ｒ1およびＲ2はそれぞれ独立してＨまたはＣＨ2ＯＨである、
の少なくとも１つのヒドロキシメチルジアセトンアクリルアミド（ＨＭＤＡＡ）モノマーを含んでなる表面コーティングを有するポリマー膜。
【請求項３０】
Ｒ1およびＲ2がそれぞれＣＨ2ＯＨである請求項２９に記載の膜。
【請求項３１】
コートされたポリマー膜の調製方法であって；
ａ．多孔質膜支持体を提供し；
ｂ．場合により該多孔質膜支持体を湿潤液体で洗浄して膜の表面を湿潤させ；
ｃ．場合により該湿潤させた多孔質膜支持体を第２の湿潤液体で洗浄して第１の湿潤液体と置き換え、該多孔質膜支持体を該第２液体で湿潤させておき；
ｄ．該多孔質膜支持体の表面を：
１以上の単官能性モノマー、および
式：
【化４】
2004532724.tif 000004
式中、Ｒ1およびＲ2はそれぞれ独立してＨまたはＣＨ2ＯＨである、
のヒドロキシメチルジアセトンアクリルアミド（ＨＭＤＡＡ）モノマーモノマーの少なくとも１種を含む溶液と接触させ；そして
ｅ．該モノマーを重合して該コートされた膜を形成する、
工程を含んでなる調製方法。
【請求項３２】
Ｒ1およびＲ2がそれぞれＣＨ2ＯＨである請求項３１に記載の方法。
【手続補正２】
【補正対象書類名】明細書
【補正対象項目名】０１５４
【補正方法】変更
【補正の内容】
【０１５４】
本発明の主たる特徴または態様を以下に列挙する。
態様１：多孔質支持体および別に形成された熱安定性の生体分子抵抗性表面を含んでなる清浄な多孔質膜。
態様２：多孔質支持体および別に形成された苛性アルカリ抵抗性で熱安定性の生体分子抵抗性表面を含んでなる清浄な多孔質膜。
態様３：上記の多孔質支持体が微孔質膜である態様２の膜。
態様４：上記の多孔質支持体が微孔質膜であり、該微孔質膜が芳香族スルホンポリマー、ポリテトラフルオロエチレン、過フッ素化熱可塑性ポリマー、ポリオレフィンポリマー、超高分子量ポリエチレンおよびポリビニリデン  ジフルオリドからなる群の１以上から形成される態様２の膜。
態様５：上記の多孔質支持体が微孔質なポリビニリデン  ジフルオリド膜である態様２の膜。
態様６：微孔質な膜支持体および熱安定性の生体分子抵抗性表面を含んでなる清浄な、苛性アルカリ抵抗性の多孔質膜であって、該熱安定性の生体分子抵抗性表面が架橋化ターポリマーを含んでなる別個に形成した表面コーティングであり、該ターポリマーはアクリルアミド、メタクリルアミドおよびＮ−ビニルピロリドンから成る群から選択される少なくとも２つの単官能性モノマー、および多官能性アクリルアミド、多官能性メタクリルアミドおよびジアクロイルピペラジンからなる群から選択される少なくとも１つの多官能価モノマーを含んでなる上記いずれかの態様の膜。
態様７：上記の微孔質膜支持体が芳香族スルホンポリマー、ポリテトラフルオロエチレン、過フッ素化熱可塑性ポリマー、ポリオレフィンポリマー、超高分子量ポリエチレンおよびポリビニリデン  ジフルオリドからなる群の１以上から形成される態様６の膜。
態様８：上記の架橋化ターポリマーがアクリルアミドである少なくとも１つの単官能性モノマーを含んでなり、該アクリルアミドのアクリルアミド窒素が少なくとも１つのｇｅｍジアルキルで置換された炭素で置換されている態様６の膜。
態様９：上記の架橋化ターポリマーがアクリルアミドである少なくとも１つの単官能性モノマーを含んでなり、該アクリルアミドのアクリルアミド窒素が少なくとも１つのｇｅｍジアルキルで置換された炭素で置換されている態様７の膜。
態様１０：上記の架橋化ターポリマーがジメチルアクリルアミド、ジアセトンアクリルアミドおよびメチレン−ビス−アクリルアミドから形成されるコポリマーである態様６の膜。
態様１１：上記の架橋化ターポリマーがジメチルアクリルアミド、ジアセトンアクリルアミドおよびメチレン−ビス−アクリルアミドから形成されるコポリマーである態様７の膜。
態様１２：上記の架橋化ターポリマーがメチレン−ビス−アクリルアミド、Ｎ−ビニルピロリドン、およびジメチルアクリルアミドまたはジアセトン  アクリルアミドのいずれかから形成されるコポリマーである態様６の膜。
態様１３：上記の架橋化ターポリマーがメチレン−ビス−アクリルアミド、Ｎ−ビニルピロリドン、およびジメチルアクリルアミドまたはジアセトン  アクリルアミドのいずれかから形成されるコポリマーである態様７の膜。
態様１４：ポリビニリデン  ジフルオリド、微孔質膜支持体および熱安定性の生体分子抵抗性表面を含んでなり、該熱安定性の生体分子抵抗性表面が架橋化ターポリマーを含んでなる別個に形成された表面コーティングであり、該架橋化ターポリマーが：
（ａ）メチレン−ビス−アクリルアミド、ジメチルアクリルアミドおよびジアセトン  アクリルアミド；または
（ｂ）メチレン−ビス−アクリルアミド、Ｎ−ビニルピロリドン、およびジメチルアクリルアミドまたはジアセトン  アクリルアミドのいずれか、
のいずれかから形成されたコポリマーである、清浄な苛性アルカリ抵抗性の多孔質膜。
態様１５：上記の架橋化ターポリマーがメチレン−ビス−アクリルアミド、ジメチルアクリルアミドおよびジアセトン  アクリルアミドから形成されたコポリマーである態様１４の膜。
態様１６：上記の架橋化ターポリマーがメチレン−ビス−アクリルアミド、Ｎ−ビニル  ピロリドン、およびジメチルアクリルアミドまたはジアセトン  アクリルアミドのいずれかから形成されたコポリマーである態様１４の膜。
態様１７：上記の熱安定性の生体分子抵抗性表面が別に形成された表面コーティングであり；該表面コーティングが架橋化ターポリマーを含んでなり、該架橋化ターポリマーが：多官能性アクリルアミドモノマー、多官能性メタクリルアミドモノマーおよびジアクロイルピペラジンからなる群から選択される少なくとも１つの多官能性モノマー；およびＮ−ビニルピロリドンモノマーおよび上記の＜化１＞の式で表されるモノマーの群から選択される少なくとも２つの異なる単官能性モノマーを含んでなる態様４の膜。
態様１８：架橋化ターポリマーがさらに追加特性修飾モノマーを含んでなる態様７の膜。
態様１９：上記の追加特性修飾モノマーが（３−（メタクリロイルアミノ）プロピル）トリメチルアンモニウム  クロライド、（３−アクリルアミドプロピル）トリメチルアンモニウムクロライド、２−アクリルアミド−２−メチル−１−プロパンスルホン酸およびアミノプロピルメタクリルアミドからなる群から選択される態様１８の膜。
態様２０：上記の単官能価モノマーの２つが約１〜約５の重量比で存在する態様７の膜。
態様２１：上記の単官能性モノマーの２つが約１対約２の重量比で存在する態様７の膜。
態様２２：上記の単官能価モノマーの総量が約０．５％〜約２０重量％で存在する態様７の膜。
態様２３：上記の単官能性モノマーの総量が約２％〜約１０％で存在する態様７の膜。
態様２４：上記の単官能価モノマーの総量が約４％〜約８重量％で存在する態様７の膜。
態様２５：単官能性コモノマーの総量対多官能性架橋モノマーの重量比が約１対約１０である態様７の膜。
態様２６：単官能性コモノマーの総量対多官能性架橋モノマーの重量比が約２対約６である態様７の膜。
態様２７：熱安定性の生体分子抵抗性表面が親水性である態様７の膜。
態様２８：上記の膜が、ＩｇＧ結合試験で測定した時、平方センチメートルあたり約３０マイクログラム未満の生体分子の結合を有する態様１、２、１１、１３および１４のいずれかの膜。
態様２９：膜が、ＴＯＣ抽出分試験で測定した時、１平方センチメートルの膜あたり約１マイクログラム未満の抽出物のＴＯＣ抽出分を有する態様１、２、１１、１３および１４のいずれかの膜。
態様３０：膜が、ＮＶＲ抽出分試験で測定した時、１平方センチメートルの膜あたり約２マイクログラム未満の抽出物のＴＯＣ抽出分を有する態様１、２、１１、１３および１４のいずれかにの膜。
態様３１：膜が、流れ時間測定試験で測定した時、約１．３未満の苛性アルカリ抵抗性を有する態様１、２、１１、１３および１４のいずれかの膜。
態様３２：多孔質膜支持体および熱安定性の生体分子抵抗性表面コーティングを含んでなる清浄な苛性アルカリ抵抗性の多孔質膜の調製法であって；
ａ．多孔質膜支持体を提供し；
ｂ．場合により該多孔質膜支持体を湿潤液体で洗浄して膜の表面を湿潤させ；
ｃ．場合により該湿潤させた多孔質膜支持体を第２の湿潤液体で洗浄して第１の湿潤液体と置き換え、該多孔質膜支持体を該第２液体で湿潤させておき；
ｄ．該多孔質膜支持体の表面を：
（１）アクリルアミド、メタクリルアミドおよびＮ−ビニルピロリドンから成る群から選択される少なくとも２つの単官能性モノマー；および
（２）多官能性アクリルアミド、多官能性メタクリルアミドおよびジアクロイル  ピペラジンからなる群から選択される少なくとも１つの多官能性モノマーを含む溶液と接触させ；該溶液は場合によりさらに１以上の重合開始剤を含んでなり；
ｅ．該モノマーを重合して該熱安定性の生体分子抵抗性表面を形成し；そして
ｆ．該膜を洗浄する、
工程を含んでなる上記態様の調製法。
態様３３：工程（ａ）から（ｅ）を行う前の多孔質支持体の孔サイズが、工程（ａ）から（ｅ）を行った後の該孔サイズと有意に異ならない態様２９の方法。
態様３４：上記の多孔質膜支持体が微孔質膜である態様２９の方法。
態様３５：上記の微孔質膜が、芳香族スルホンポリマー、ポリテトラフルオロエチレン、過フッ素化熱可塑性ポリマー、ポリオレフィンポリマー、超高分子量ポリエチレンおよびポリビニリデン  ジフルオリドからなる群の１以上から形成される態様３４の方法。
態様３６：上記の多孔質膜支持体が微孔質ポリビニリデンジフルオリド膜であるタイ用５の方法。
態様３７：上記反応物溶液中の上記単官能性モノマーの１つがアクリルアミドであり、該アクリルアミドのアクリルアミド窒素が少なくとも１つのｇｅｍジアルキルで置換された炭素で置換されている態様３２の方法。
態様３８：上記の多官能性モノマーがメチレン−ビス−アクリルアミドであり、そして上記の単官能性モノマーがジメチルアクリルアミドおよびジアセトン  アクリルアミドである態様３２の方法。
態様３９：上記の多官能性モノマーがメチレン−ビス−アクリルアミドであり、上記の単官能性モノマーの１つがＮ−ビニルピロリドンであり、そして該単官能性モノマーのもう１つがジメチルアクリルアミドまたはジアセトン  アクリルアミドである態様３２の方法。
態様４０：上記の多孔質膜支持体が、芳香族スルホンポリマー、ポリテトラフルオロエチレン、過フッ素化熱可塑性ポリマー、ポリオレフィンポリマー、超高分子量ポリエチレンおよびポリビニリデン  ジフルオリドからなる群の１以上から形成される微孔質膜である態様３８の方法。
態様４１：上記の多孔質膜支持体が、芳香族スルホンポリマー、ポリテトラフルオロエチレン、過フッ素化熱可塑性ポリマー、ポリオレフィンポリマー、超高分子量ポリエチレンおよびポリビニリデン  ジフルオリドからなる群の１以上から形成される微孔質膜である態様３９の方法。
態様４２：上記の多孔質膜支持体がポリビニリデン  ジフルオリド微孔質膜である態様３８の方法。
態様４３：上記の多孔質膜支持体がポリビニリデン  ジフルオリド微孔質膜である態様３９の方法。
態様４４：上記の反応物溶液が：
多官能性アクリルアミドモノマー、多官能性メタクリルアミドモノマーおよびジアクロイルピペラジンからなる群から選択される少なくとも１つの多官能性モノマー；およびＮ−ビニルピロリドンモノマーおよび上記＜化２＞の一般式で表されるモノマーの群から選択される少なくとも２つの異なる単官能性モノマーを含んでなる態様３２の方法。
態様４５：反応物溶液がさらに追加特性修飾モノマーを含んでなる態様３８の膜。
態様４６：反応物溶液がさらに追加特性修飾モノマーを含んでなる態様３９の膜。
態様４７：上記の追加特性修飾モノマーが（３−（メタクリロイルアミノ）プロピル）トリメチルアンモニウム  クロライド、（３−アクリルアミドプロピル）トリメチルアンモニウムクロライド、２−アクリルアミド−２−メチル−１−プロパンスルホン酸およびアミノプロピルメタクリルアミドからなる群から選択される態様４５の方法。
態様４８：上記の追加特性修飾モノマーが（３−（メタクリロイルアミノ）プロピル）トリメチルアンモニウム  クロライド、（３−アクリルアミドプロピル）トリメチルアンモニウムクロライド、２−アクリルアミド−２−メチル−１−プロパンスルホン酸およびアミノプロピルメタクリルアミドからなる群から選択される態様４６の方法。
態様４９：上記の単官能性モノマーの２つが約１対約５の重量比で存在する態様３２の方法。
態様５０：上記の単官能性モノマーの２つが約１対約２の重量比で存在する態様３２の方法。
態様５１：上記の単官能性モノマーの総量が約０．５％〜約２０重量％で存在する態様３２の方法。
態様５２：上記の単官能性モノマーの総量が約２％〜約１０重量％で存在する態様３２の方法。
態様５３：上記の単官能性モノマーの総量が約４％〜約８重量％で存在する態様３２の方法。
態様５４：単官能性コモノマーの総量対多官能性架橋モノマーの重量比が約２対約１０である態様３２の方法。
態様５５：単官能性コモノマーの総量対多官能性架橋モノマーの重量比が約２対約６である態様３２の方法。
態様５６：熱安定性の生体分子抵抗性表面が親水性である態様３２の方法。
態様５７：上記の膜が、ＩｇＧ結合試験で測定して、平方センチメートルあたり約３０マイクログラム未満の生体分子の結合を有する態様３２、４０および４１のいずれかの膜。
態様５８：膜が、ＴＯＣ抽出分試験で測定した時、１平方センチメートルの膜あたり約１マイクログラム未満の抽出物のＴＯＣ抽出分を有する態様３２、４０および４１のいずれかの膜。
態様５９：膜が、ＮＶＲ抽出分試験で測定した時、１平方センチメートルの膜あたり約２マイクログラム未満の抽出物のＴＯＣ抽出分を有する態様３２、４０および４１のいずれかにの膜。
態様６０：膜が、流れ時間測定試験で測定した時、約１．３未満の苛性アルカリ抵抗性を有する態様３２、４０および４１のいずれかの膜。
態様６１：望ましくない細胞を含んでなる溶液を提供し；そして該溶液を態様１４の膜を通して濾過する工程を含んでなる、溶液から細胞を除去する方法。
態様６２：非滅菌溶液を提供し；そして該溶液を態様１４の膜を通して濾過する工程を含んでなる溶液の滅菌法。
態様６３：上記＜化３＞の式で表される少なくとも１つのヒドロキシメチルジアセトンアクリルアミド（ＨＭＤＡＡ）モノマーを含んでなる表面コーティングを有するポリマー膜。
態様６４：Ｒ1およびＲ2がそれぞれＣＨ2ＯＨである態様６３の膜。
態様６５：コートポリマー膜の調製法であって；
ａ．多孔質膜支持体を提供し；
ｂ．場合により該多孔質膜支持体を湿潤液体で洗浄して膜の表面を湿潤させ；
ｃ．場合により該湿潤させた多孔質膜支持体を第２の湿潤液体で洗浄して第１の湿潤液体
と置き換え、該多孔質膜支持体を該第２液体で湿潤させておき；
ｄ．該多孔質膜支持体の表面を：
１以上の単官能価モノマー、および
上記＜化４＞で表されるヒドロキシメチルジアセトンアクリルアミド（ＨＭＤＡＡ）モノマーの少なくとも１種を含む溶液と接触させ；そして
ｅ．該モノマーを重合して該コート膜を形成する、
工程を含んでなる上記調製法。
態様６６：Ｒ1およびＲ2がそれぞれＣＨ2ＯＨである態様６５の方法。